(57)【要約】      （修正有）【課題】シクロヘキサンジカルボキシレート系可塑剤を含む塩化ビニル樹脂組成物からなる、差し込み易く、抜け難く、かつ溶出性試験において問題のない医療用チューブを接続するための医療用ジョイント管を得ることのできる塩化ビニル樹脂組成物の提供。【解決手段】成分（ａ）塩化ビニル樹脂１００質量部；成分（ｂ）シクロヘキサンジカルボキシレート系可塑剤１〜２０質量部；成分（ｃ）メタクリル酸メチル・アクリル酸アルキル共重合体、メタクリル酸メチル・アクリル酸アルキル・スチレン共重合体、メタクリル酸メチル・アクリル酸アルキル・（メタ）アクリル酸グリシジル共重合体からなる群から選ばれる１種以上０．５〜３０質量部；を含有する医療用塩化ビニル樹脂組成物。更に（ｄ）シラン化合物を０．１〜１５質量部含有する医療用塩化ビニル樹脂組成物。【選択図】なし【特許請求の範囲】
【請求項１】
成分（ａ）塩化ビニル樹脂１００質量部；
成分（ｂ）シクロヘキサンジカルボキシレート系可塑剤１〜２０質量部；
成分（ｃ）メタクリル酸メチル・アクリル酸アルキル共重合体、メタクリル酸メチル・アクリル酸アルキル・スチレン共重合体、メタクリル酸メチル・アクリル酸アルキル・（メタ）アクリル酸グリシジル共重合体からなる群から選ばれる１種以上０．５〜３０質量部；
を含有することを特徴とする医療用塩化ビニル樹脂組成物。
【請求項２】
上記成分（ｂ）が、ジイソノニルシクロヘキサン−１，２−ジカルボキシレートであることを特徴とする請求項１に記載の医療用塩化ビニル樹脂組成物。
【請求項３】
更に成分（ｄ）シラン化合物を、上記成分（ａ）１００質量部に対して０．１〜１５質量部含有することを特徴とする請求項１又は２に記載の医療用塩化ビニル樹脂組成物。
【請求項４】
医療用の輸液セット又は血液回路のジョイント管用であることを特徴とする請求項１〜３の何れか１項に記載の医療用塩化ビニル樹脂組成物。
【請求項５】
シクロヘキサンジカルボキシレート系可塑剤含有塩化ビニル樹脂組成物からなる医療用チューブの接続に用いるジョイント管用であることを特徴とする請求項１〜４の何れか１項に記載の医療用塩化ビニル樹脂組成物。
【請求項６】
請求項１〜５の何れか１項に記載の医療用塩化ビニル樹脂組成物からなることを特徴とする医療用の輸液セット又は血液回路のジョイント管。
【請求項７】
シクロヘキサンジカルボキシレート系可塑剤含有塩化ビニル樹脂組成物からなる医療用チューブの接続への、請求項６に記載のジョイント管の使用。
【発明の詳細な説明】
【技術分野】
【０００１】
本発明は、医療用輸液セットや医療用血液回路の医療用ジョイント管に好適に用いることのできる医療用塩化ビニル樹脂組成物に関する。更に詳しくは、シクロヘキサンジカルボキシレート系可塑剤を含む塩化ビニル樹脂組成物からなる医療用チューブを接続するための医療用ジョイント管として、差し込み易く、抜け難いことから、好適に用いることのできるものを得ることのできる医療用塩化ビニル樹脂組成物に関する。
【背景技術】
【０００２】
塩化ビニル樹脂に可塑剤が添加された塩化ビニル樹脂組成物は、可塑剤の量の多少により、柔軟性の広範囲な調整が可能であり、成形加工性（押出成形性、射出成形性）、接着性、耐熱性及び耐キンク性も良好であり、また低価格であることから、医療用器具、例えば、輸液・輸血、通気関連機器としてのジョイント管類、すなわち、三方活栓（医療用血液回路の連結部材等）、各種分岐型の連結管類（Ｙ字型連結管、Ｔ字型連結管）等に広く用いられている。
【０００３】
一般に、医療用器具に供される樹脂組成物には、溶出試験に合格することが求められる。また医療用輸液セットや医療用血液回路においては、チューブとジョイント管との差し込み易さ、及び抜け難さが重要である。最近、塩化ビニル樹脂組成物の一般的な可塑剤であるジ（２−エチルヘキシル）フタレート（ＤＯＰ）は、昨今の環境問題により使用量が減少しており、医療用途では代替可塑剤としてシクロヘキサンジカルボキシレート系可塑剤が検討されている。しかし、シクロヘキサンジカルボキシレート系可塑剤を可塑剤として含む塩化ビニル樹脂組成物からなる医療用輸液セットや医療用血液回路は、チューブとジョイント管との差し込み易さ、及び抜け難さが十分ではなかった（特許文献１、２）。
【先行技術文献】
【特許文献】
【０００４】
【特許文献１】特開２００５−４０３９７号公報
【特許文献２】特開２００８−１９５８９８号公報
【発明の概要】
【発明が解決しようとする課題】
【０００５】
本発明は上記事情に鑑みてなされたものであり、その課題は、医療用輸液セットや医療用血液回路の医療用ジョイント管、特にシクロヘキサンジカルボキシレート系可塑剤を含む塩化ビニル樹脂組成物からなる医療用チューブを接続するための医療用ジョイント管として、差し込み易く、抜け難いことから、また医療用材料に要求される溶出性試験において問題のないことから、好適に用いることのできる医療用ジョイント管を得ることのできる医療用塩化ビニル樹脂組成物を提供することである。
【課題を解決するための手段】
【０００６】
本発明者は、鋭意研究した結果、特定量のシクロヘキサンジカルボキシレート系可塑剤と特定量の特定のメタクリル酸メチル系共重合体とを含む塩化ビニル樹脂組成物からなる医療用ジョイント管は、シクロヘキサンジカルボキシレート系可塑剤含有塩化ビニル樹脂組成物からなる医療用チューブを差し込み易く、抜け難いものとなり、上記課題が達成されることを見出した。
【０００７】
すなわち、本発明の第一の発明は、
成分（ａ）塩化ビニル樹脂１００質量部；
成分（ｂ）シクロヘキサンジカルボキシレート系可塑剤１〜２０質量部；
成分（ｃ）メタクリル酸メチル・アクリル酸アルキル共重合体、メタクリル酸メチル・アクリル酸アルキル・スチレン共重合体、メタクリル酸メチル・アクリル酸アルキル・（メタ）アクリル酸グリシジル共重合体からなる群から選ばれる１種以上０．５〜３０質量部；
を含有することを特徴とする医療用塩化ビニル樹脂組成物である。
【０００８】
第二の発明は、上記成分（ｂ）が、ジイソノニルシクロヘキサン−１，２−ジカルボキシレートであることを特徴とする第一の発明に記載の医療用塩化ビニル樹脂組成物である。
【０００９】
第三の発明は、更に成分（ｄ）シラン化合物を、上記成分（ａ）１００質量部に対して０．１〜１５質量部含有することを特徴とする第一の発明又は第二の発明に記載の医療用塩化ビニル樹脂組成物である。
【００１０】
第四の発明は、医療用の輸液セット又は血液回路のジョイント管用であることを特徴とする第一〜三の発明の何れか１に記載の医療用塩化ビニル樹脂組成物である。
【００１１】
第五の発明は、シクロヘキサンジカルボキシレート系可塑剤含有塩化ビニル樹脂組成物からなる医療用チューブの接続に用いるジョイント管用であることを特徴とする第一〜四の発明の何れか１に記載の医療用塩化ビニル樹脂組成物である。
【００１２】
第六の発明は、第一〜五の発明の何れか１に記載の医療用塩化ビニル樹脂組成物からなることを特徴とする医療用の輸液セット又は血液回路のジョイント管である。
【００１３】
第七の発明は、シクロヘキサンジカルボキシレート系可塑剤含有塩化ビニル樹脂組成物からなる医療用チューブの接続への、第六の発明に記載のジョイント管の使用である。
【発明の効果】
【００１４】
本発明の医療用塩化ビニル樹脂組成物からなる医療用ジョイント管は、シクロヘキサンジカルボキシレート系可塑剤を含む塩化ビニル樹脂組成物からなる医療用チューブを接続するための医療用ジョイント管として、差し込み易く、抜け難いことから、また医療用材料に要求される溶出性試験において問題のないことから、好適に用いることができる。
【発明を実施するための形態】
【００１５】
本発明の組成物を構成する各成分について、説明する。
【００１６】
成分（ａ）「塩化ビニル樹脂」（必須成分）
本発明の成分（ａ）として用いる塩化ビニル樹脂は、−ＣＨ２−ＣＨＣｌ−で表される基を有する全ての重合体を指し、塩化ビニルの単独重合体；塩化ビニル・酢酸ビニル共重合体、塩化ビニル・（メタ）アクリル酸共重合体、塩化ビニル・（メタ）アクリル酸メチル共重合体、塩化ビニル・（メタ）アクリル酸エチル共重合体、塩化ビニル・マレイン酸エステル共重合体、塩化ビニル・エチレン共重合体、塩化ビニル・プロピレン共重合体、塩化ビニル・スチレン共重合体、塩化ビニル・イソブチレン共重合体、塩化ビニル・塩化ビニリデン共重合体、塩化ビニル・スチレン・無水マレイン酸三元共重合体、塩化ビニル・スチレン・アクリロニトリル三元共重合体、塩化ビニル・ブタジエン共重合体、塩化ビニル・イソプレン共重合体、塩化ビニル・塩素化プロピレン共重合体、塩化ビニル・塩化ビニリデン・酢酸ビニル三元共重合体、塩化ビニル・アクリロニトリル共重合体、塩化ビニル・各種ビニルエーテル共重合体等の塩化ビニルと塩化ビニルと共重合可能な他のモノマーとの共重合体；後塩素化ビニル共重合体等の塩化ビニル単独重合体や塩化ビニル系共重合体を改質したもの；更には塩素化ポリエチレン等の構造上塩化ビニル樹脂と類似の塩素化ポリオレフィンを包含する。
【００１７】
本発明の成分（ａ）として用いる塩化ビニル樹脂の数平均重合度は、３００以上７０００以下が好ましく、４００以上２０００以下がより好ましい。
【００１８】
本発明の成分（ａ）としては、これらの塩化ビニル樹脂の１種又は２種以上の混合物を用いることができる。
【００１９】
成分（ｂ）「シクロヘキサンジカルボキシレート系可塑剤」（必須成分）
本発明の成分（ｂ）として用いるシクロヘキサンジカルボキシレート系可塑剤は、シクロヘキサン−１，２−ジカルボン酸と、直鎖状又は分岐鎖状の炭素数１〜２０の一価アルコールとのエステル化合物である。
【００２０】
上記成分（ｂ）としては、例えば、ジメチルシクロヘキサン−１，２−ジカルボキシレート、ジエチルシクロヘキサン−１，２−ジカルボキシレート、ジｎ−ブチルシクロヘキサン−１，２−ジカルボキシレート、ジ−２−エチルヘキシルシクロヘキサン−１，２−ジカルボキシレート、ジイソノニルシクロヘキサン−１，２−ジカルボキシレート、ジイソデシルシクロヘキサン−１，２−ジカルボキシレートなどをあげることができる。成分（ｂ）としては、これらの１種又は２種以上の混合物を用いることができる。これらの中で、ジイソノニルシクロヘキサン−１，２−ジカルボキシレートが好ましい。シクロヘキサンジカルボキシレート系可塑剤を含む塩化ビニル樹脂組成物からなる医療用チューブを接続するための医療用ジョイント管として差し込み易く、抜け難く、医療用材料に要求される溶出性試験において問題のないものを得ることができる。
【００２１】
上記成分（ｂ）の市販品としては、ＢＡＳＦ社製の「Ｈｅｘａｍｏｌｌ（登録商標）ＤＩＮＣＨ（商品名）」があげられる。
【００２２】
上記成分（ｂ）の配合量は、上記成分（ａ）１００質量部に対して、シクロヘキサンジカルボキシレート系可塑剤を含む塩化ビニル樹脂組成物からなる医療用チューブを接続するための医療用ジョイント管として差し込み易く、抜け難く、医療用材料に要求される溶出性試験において問題のないものを得るために、１質量部以上である。好ましくは３質量部以上である。また医療用輸液セット等のジョイント管として求められる剛性を保持し、差し込まれたチューブを抜け難くする観点から２０質量部以下である。好ましくは１８質量部以下である。
【００２３】
成分（ｃ）「メタクリル酸メチル系共重合体」（必須成分）
本発明の成分（ｃ）として用いるメタクリル酸メチル系共重合体は、主に塩化ビニル樹脂の粒子間の摩擦力を増大させ、塩化ビニル樹脂の分子間の絡まりを促進することにより、特に塩化ビニル樹脂組成物の溶融粘度特性を改良せしめる働きがある。その結果、塩化ビニル樹脂組成物の成形加工安定性が向上する。また組成物を均一化することにより、得られる成形品の強度を均一化する。
【００２４】
本発明の上記成分（ｃ）としては、メタクリル酸メチル・アクリル酸ブチル共重合体などのメタクリル酸メチル・アクリル酸アルキル共重合体；メタクリル酸メチル・アクリル酸ブチル・スチレン共重合体などのメタクリル酸メチル・アクリル酸アルキル・スチレン共重合体；メタクリル酸メチル・アクリル酸ブチル・（メタ）アクリル酸グリシジル共重合体などのメタクリル酸メチル・アクリル酸アルキル・（メタ）アクリル酸グリシジル共重合体；から選ばれる１種又は２種以上の混合物を用いる。これらの特定のメタクリル酸メチル系共重合体を用いることにより、上記効果を十分に得ることができる。なお本明細書において、（メタ）アクリル酸とは、メタクリル酸又はアクリル酸の意味である。
【００２５】
また上記成分（ｃ）のゲル浸透クロマトグラフィ（ＧＰＣ）により測定した質量平均分子量は、好ましくは５〜１０００万、好ましくは１０〜１０００万である。
【００２６】
上記成分（ｃ）の配合量は、上記成分（ａ）１００質量部に対して、溶融粘度を安定させるため、０．５質量部以上、好ましくは３質量部以上である。また溶融粘度が過大にならないように、３０質量部以下、好ましくは２５質量部以下である。成分（ｃ）の配合量が上記範囲にあるときは、押出成形時の吐出が安定し、ダイスウェルが小さくなり、スパイダーマークなどの外観不良がなく、安定した寸法の押出成形品が得られる。また射出成型時の不良現象（例えば、ショートショット、金型内部での発熱や樹脂焼けなど。）がなくなり、フローマークやウエルドマークなどの外観不良がなく、安定した寸法の射出成型品が得られる。つまり外径等が規定寸法通りの医療用ジョイント管を安定して得られるため、チューブを差し込み易く、抜け難い医療用ジョイント管になる。
【００２７】
上記成分（ｃ）の市販例としては、例えば三菱レイヨン株式会社製の「メタブレンＰ−５５１Ａ（商品名）」（メタクリル酸メチル質量比８５％・アクリル酸ブチル質量比１５％の共重合体、質量平均分子量１５０万）、「メタブレンＰ−５３０Ａ（商品名）」（メタクリル酸メチル質量比８５％・アクリル酸ブチル質量比１５％の共重合体、質量平均分子量３１０万）、「メタブレンＰ−５３１（商品名）」（メタクリル酸メチル・アクリル酸ブチル共重合体、質量平均分子量４７０万）、「メタブレンＰ−５７０Ａ（商品名）」（メタクリル酸メチル・アクリル酸ブチル共重合体、質量平均分子量３０万）、「メタブレンＰ−７００Ａ（商品名）」（メタクリル酸メチル・アクリル酸アルキル・スチレン共重合体、質量平均分子量５０万）、「メタブレンＰ−７１０（商品名）」（メタクリル酸メチル・アクリル酸アルキル・スチレン共重合体、質量平均分子量７万）等があげられる。また株式会社カネカ製の「カネエースＰＡ−１０（商品名）」（メタクリル酸メチル質量比７０％・アクリル酸ブチル質量比３０%の共重合体、質量平均分子量  ８０万）、「カネエースＰＡ−２０（商品名）」（メタクリル酸メチル質量比７０％・アクリル酸ブチル質量比３０％の共重合体、質量平均分子量
１００万）、「カネエースＰＡ−３０（商品名）」（メタクリル酸メチル質量比７０％・アクリル酸ブチル質量比３０％の共重合体、質量平均分子量 ３００万）、「カネエースＰＡ−４０（商品名）」（メタクリル酸メチル質量比７０％・アクリル酸ブチル質量比３０％の共重合体、質量平均分子量
６００万）、「カネエースＰＡ−５０（商品名）」（メタクリル酸メチル質量比７０％・アクリル酸ブチル質量比３０％の共重合体、質量平均分子量７００万）、「カネエースＰＡ−６０（商品名）」（メタクリル酸メチル質量比７０％・アクリル酸ブチル質量比３０％の共重合体、質量平均分子量  ８５０万）、「カネエースＰＡ−１００（商品名）」（メタクリル酸メチル・アクリル酸ブチル・メタクリル酸グリシジル共重合体、質量平均分子量  ２０万）等があげられる。
【００２８】
成分（ｄ）「シラン化合物」（任意成分）
本発明の任意成分として使用するシラン化合物は、アルコキシシラン化合物、クロロシラン化合物、アセトキシシラン化合物及びオルガノシラン化合物からなる群から選択される１種以上のシラン化合物である。
【００２９】
上記成分（ｄ）を、上記成分（ａ）１００重量部に対して、０．１〜１５質量部用いることにより、シクロヘキサンジカルボキシレート系可塑剤を含む塩化ビニル樹脂組成物からなる医療用チューブを接続するための医療用ジョイント管として、その差し込み易さ、及び抜け難さが更に向上したものを得ることができる。より好ましくは１〜１５質量部である。
【００３０】
上記アルコキシシラン化合物としては、例えば、トリメチルメトキシシラン、トリメチルエトキシシラン、トリエチルメトキシシラン、トリエチルエトキシシランなどのモノアルコキシシラン化合物；ジメチルジメトキシシラン、ジエチルジメトキシシラン、ジメチルジエトキシシラン、ジフェニルジメトキシシラン、ジフェニルジエトキシシラン、メチルアミノエトキシプロピルジアルコキシシラン、Ｎ−（βアミノエチル）−γ−アミノプロピルメチルジメトキシシラン、γ−グリシドキシプロピルメチルジメトキシシラン、γ−メタクリロキシプロピルメチルジメトキシシランなどのジアルコキシシラン化合物；メチルトリメトキシシラン、メチルトリエトキシシラン、ヘキシルトリメトキシシラン、フェニルトリメトキシシラン、フェニルトリエトキシシラン、ビニルトリメトキシシラン、ビニルトリエトキシシラン、γ−クロロプロピルトリメトキシシラン、γ−アミノプロピルトリエトキシシラン、Ｎ−（β−アミノエチル）−γ−アミノプロピルトリメトキシシラン、Ｎ−（フェニル）−γ−アミノプロピルトリメトキシシラン、γ−グリシドキシプロピルトリメトキシシラン、３−メタクリロキシプロピルトリメトキシシラン、３−メタクリロキシプロピルトリエトキシシラン、γ−メルカプトプロピルトリメトキシシラン、γ−（ポリエチレンアミノ）プロピルトリメトキシシラン、γ−ウレイドプロピルトリエトキシシラン、ヘプタデカフルオロデシルトリメトキシシラン、トリデカフルオロオクチルトリメトキシシラン、ビニルトリス（β−メトキシエトキシ）シラン、β−（３,４−エポキシシクロヘキシル）エチルトリメトキシシランなどのトリアルコキシシラン化合物；テトラメトキシシラン、テトラエトキシシランなどのテトラアルコキシシラン化合物などがあげられる。
【００３１】
上記アセトキシシラン化合物としては、例えば、ビニルトリアセトキシシランなどがあげられる。
【００３２】
上記クロロシラン化合物としては、例えば、トリメチルクロロシラン、ジメチルジクロロシラン、メチルトリクロロシラン、ビニルトリクロロシラン、γ−クロロプロピルメチルジクロロシランなどがあげられる。
【００３３】
上記オルガノシラン化合物とは、上記のアルコキシシラン化合物、アセトキシシラン化合物、及びクロロシラン化合物以外の、ケイ素原子に、アルキル基、ビニル基、（メタ）アクリル基、アリル基、酢酸メチル基などの基が直接結合しているシラン化合物を示すものであり、例えば、トリイソプロピルシラン、トリイソプロピルシリルアクリレート、アリルトリメチルシラン、トリメチルシリル酢酸メチルなどがあげられる。
【００３４】
これらのシラン化合物の中でも、シクロヘキサンジカルボキシレート系可塑剤を含む塩化ビニル樹脂組成物からなる医療用チューブを接続するための医療用ジョイント管として差し込み易く、抜け難いものを得るために、モノアルコキシシラン化合物、ジアルコキシシラン化合物、トリアルコキシシラン化合物及びテトラアルコキシシラン化合物からなる群から選択される１種以上のアルコキシシラン化合物が好ましく、トリアルコキシシラン化合物、テトラアルコキシシラン化合物がより好ましく、３−メタクリロキシプロピルトリエトキシシランが更に好ましい。
【００３５】
また、本発明においては、これらのシラン化合物を２種以上併用することも可能であり、特に限定されるものではない。
【００３６】
また、本発明の医療用塩化ビニル樹脂組成物には、本発明の目的に反しない限度において、医療用途向け硬質塩化ビニル樹脂に通常用いられる添加剤や充填材を更に含ませることができる。上記添加剤としては、例えば、ハイドロタルサイト化合物、ゼオライト化合物、金属石鹸などの塩素捕捉剤；リン系、フェノール系、硫黄系などの酸化防止剤；エポキシ化大豆油などのエポキシ化合物；光安定剤；紫外線吸収剤；β−ジケトン化合物；過塩素酸塩類；多価アルコール；顔料；滑剤；架橋剤；帯電防止剤；防曇剤；プレートアウト防止剤；表面処理剤；難燃剤；蛍光剤；防黴剤；抗菌剤；金属不活性剤；離型剤；加工助剤等をあげることができる。上記充填剤としては、例えば、軽質炭酸カルシウム、重質炭酸カルシウム、含水珪酸マグネシウム、タルクなどをあげることができる。
【００３７】
これらの任意成分の中で好ましいものとしては、エポキシ化大豆油などのエポキシ化合物をあげることができる。
【００３８】
本発明の医療用塩化ビニル樹脂組成物は、成分（ａ）塩化ビニル樹脂、成分（ｂ）シクロヘキサンジカルボキシレート系可塑剤、成分（ｃ）メタクリル酸メチル系共重合体及び、所望に応じて用いる任意成分を、単軸押出機、二軸押出機、ロール、ミキサー又は各種のニーダー等を使用して溶融混練することにより得ることができる。好ましくは二軸押出機を用い、樹脂温度１５０〜１８０℃で溶融混練することにより得ることができる。
【００３９】
本発明の医療用ジョイント管は、本発明の医療用塩化ビニル樹脂組成物を用いて射出成型又は押出成形することにより得ることができる。好ましくは射出成型することにより得ることができる。ジョイント管はコネクター、チューブアダプターとも呼ばれ、その形状は略円筒形やＴ字型であり、分岐コック機能をもつものもある。
【実施例】
【００４０】
以下、本発明を実施例により説明するが、本発明はこれに限定されるものではない。
【００４１】
使用した原材料
（ａ）塩化ビニル樹脂
成分（ａ−１）：カネビニールＳ−１００７（商品名）
製造会社：株式会社カネカ
種類：ポリ塩化ビニル
平均重合度：７００
成分（ａ−２）：ＫＰ−１０Ｅ（商品名）
製造会社：信越化学工業株式会社
種類：ポリ塩化ビニル
平均重合度：１０５０
【００４２】
（ｂ）シクロヘキサン−１，２−ジカルボキシレート系可塑剤
成分（ｂ）：ＨｅｘａｍｏｌｌＲ  ＤＩＮＣＨ（商品名）
製造会社： ＢＡＳＦジャパン株式会社
種類：ジイソノニルシクロヘキサン−１，２−ジカルボキシレート（ＤＩＮＣＨ）
【００４３】
（ｃ）メタクリル酸メチル系共重合体
成分（ｃ−１）：メタブレンＰ−５５１Ａ（商品名）
製造会社：三菱レイヨン株式会社
分子量：質量平均分子量１５０万
種類：メタクリル酸メチル・アクリル酸ブチル共重合体
成分（ｃ−２）：メタブレンＰ−７００Ａ（商品名）
製造会社：三菱レイヨン株式会社
分子量：質量平均分子量５０万
種類：メタクリル酸メチル・アクリル酸アルキル・スチレン共重合体
成分（ｃ−３）：カネエースＰＡ−１００（商品名）
製造会社：株式会社カネカ
分子量：質量平均分子量 ２０万
種類：メタクリル酸メチル・アクリル酸ブチル・（メタ）アクリル酸グリシジル共重合体
成分（ｃ−４）：カネエースＰＡ−１０（商品名）
製造会社：株式会社カネカ
分子量：質量平均分子量 ８０万
種類：メタクリル酸メチル質量比７０％・アクリル酸ブチル質量比３０%の共重合体
成分（ｃ−５）：カネエースＰＡ−２０（商品名）
製造会社：株式会社カネカ
分子量：質量平均分子量１００万
種類：メタクリル酸メチル質量比７０％・アクリル酸ブチル質量比３０%の共重合体
成分（ｃ−６）：カネエースＰＡ−３０（商品名）
製造会社：株式会社カネカ
分子量：質量平均分子量 ３００万
種類：メタクリル酸メチル質量比７０％・アクリル酸ブチル質量比３０%の共重合体
成分（ｃ−７）：カネエースＰＡ−４０（商品名）
製造会社：株式会社カネカ
分子量：質量平均分子量 ６００万
種類：メタクリル酸メチル質量比７０％・アクリル酸ブチル質量比３０%の共重合体
成分（ｃ−８）：カネエースＰＡ−５０（商品名）
製造会社：株式会社カネカ
分子量：質量平均分子量 ７００万
種類：メタクリル酸メチル質量比７０％・アクリル酸ブチル質量比３０%の共重合体
成分（ｃ−９）：カネエースＰＡ−６０（商品名）
製造会社：株式会社カネカ
分子量：質量平均分子量 ８５０万
種類：メタクリル酸メチル質量比７０％・アクリル酸ブチル質量比３０%の共重合体
【００４４】
（ｄ）シラン化合物
成分（ｄ−１）： トリアルコキシシラン化合物
製造会社：東レダウコーニングシリコン株式会社
商品名： Ｚ−６０３６
種類：３−メタクリロキシプロピルトリエトキシシラン
成分（ｄ−２）： トリアルコキシシラン化合物
製造会社：東レダウコーニングシリコン株式会社
商品名： Ｚ−６５１９
種類：ビニルトリエトキシシラン
成分（ｄ−３）： テトラアルコキシシラン化合物
製造会社：東レダウコーニングシリコン株式会社
商品名： Ｚ−６６９７
種類：テトラエトキシシラン
【００４５】
（ｅ）その他の任意成分１（安定剤）
成分（ｅ）：ジオクチル錫ジメルカプト系安定剤
製造会社：株式会社ＡＤＥＫＡ
商品名： アデカスタブ４６５
種類： ジオクチル錫ジメルカプト
【００４６】
測定方法
１．医療用適性試験
「日本薬局方プラスチック製医薬品容器試験法」に準拠して以下の試験を行った。
【００４７】
１−１．試験液の調整
下記で得た塩化ビニル樹脂組成物をプレス成形して得た厚さ１ｍｍの試験片１５．００ｇを水で洗い、室温で乾燥した。この試験片を内容量５００ｍｌの三角フラスコに入れ、蒸留水３００ｍｌを加え、シリコンゴム栓にて密封したものを、高圧蒸気滅菌器を用いて１２１℃で６０分間加熱した。減圧した後、試験片の入った三角フラスコを高圧蒸気滅菌器から取り出し、室温になるまで放置した。試験片を蒸留水とともに３００ｍｌ容のメスフラスコに移し、蒸留水を追加して正確に３００ｍｌとし、これを試験液とした。また、ブランク試験液として、試験片を含まない試験液を上記の方法にて調製した。試験液及びブランク試験液につき、下記試験（ｉ）〜（iv）を行った。
【００４８】
（i）ｐＨ試験
ＭＥＴＴＬＥＲ ＴＯＬＥＤＯ社製のｐＨ計「Ｓｅｖｅｎ Ｅａｓｙ ＡＧ８６０３（商品名）」を使用して測定を行った。ｐＨ標準液で校正を行った後、試験液２０ｍｌに対し、蒸留水１０００ｍｌ中に塩化カリウム１．０ｇが含まれる濃度の塩化カリウム水溶液１ｍｌを加え、３０秒間攪拌した後のｐＨを測定した。同様にしてブランク試験液のｐＨを測定した。試験液のｐＨとブランク試験液のｐＨとの差の絶対値をΔｐＨとして算出した。
【００４９】
（ii）過マンガン酸カリウム還元性物質試験
試験液を１０ｍｌ採取し、１００ｍｌの三角フラスコに入れ、０．０１Ｎ過マンガン酸カリウム（ＫＭｎＯ４）水溶液を２０ｍｌ、希硫酸（和光純薬工業株式会社製の精密分析用濃硫酸（容量分析法による濃度９６％）５．７ｍｌを蒸留水１０ｍｌに加え、冷却後、更に蒸留水を加えて１００ｍｌとしたもの。）１ｍｌを加え、３分間煮沸した後、室温まで冷却した。ヨウ化カリウム０．１ｇを加えて８分間放置後、０．０１Ｎのチオ硫酸ナトリウム水溶液を１５ｍｌ滴下した。１０分放置後、指示薬としてデンプン試液を加えて攪拌し、０．０１Ｎのチオ硫酸ナトリウム水溶液にて滴定し、溶液が透明になる終点を測定した。同様にブランク試験液についての測定を行った。過マンガン酸カリウム消費量は以下の式にて算出した。ΔＫＭｎＯ４が大きいほど、過マンガン酸カリウム還元性物質（主に有機物）の溶出量が多いことを意味する。
ＫＭｎＯ４消費量（ΔＫＭｎＯ４）＝（ブランク試験液のＫＭｎＯ４消費量）−（試験液のＫＭｎＯ４消費量）
【００５０】
（iii）蒸発残留物試験
試験液２０ｍｌを水浴上で蒸発凝固し、残留物を１０５℃で１時間乾燥し、その質量(ｍｇ)を量った。
【００５１】
（iv ）紫外線吸収スペクトル試験
株式会社日立製作所製の紫外可視分光光度計「Ｕ−３０１０（商品名）」を使用して測定した。液厚１０ｍｍの石英セルに上記で調製したブランク試験液をとり、光度計の補正を行った後、上記で調製した試験液について同様に石英セルにとり、波長２２０〜３５０ｎｍにおける吸光度の最大値を測定した。
【００５２】
２．差し込み易さ試験
（１）下記で得た塩化ビニル樹脂組成物を用い、内径６ｍｍ、肉厚２ｍｍ（外径１０ｍｍ）、長さ５０ｍｍの略円筒形のジョイント管を、射出成型機を使用して作成した。
（２）次に、塩化ビニル樹脂組成物（平均重合度１３００のポリ塩化ビニル１００質量部、ジイソノニルシクロヘキサン−１，２−ジカルボキシレート５０質量部、及びカルシウム−亜鉛系の安定剤１質量部とを溶融混練して得たもの。）製の外径６ｍｍ、肉厚１ｍｍ、長さ１ｍのチューブを１本用意し、上記で得たジョイント管のジョイント部に、１０ｍｍ差し込んで接続する際の差し込み易さを、試験者１０名中の、差し込み易いと答えた人数の割合で評価した。
◎：非常に差し込み易い  １０人／１０人中
○：差し込み易い  ５〜７人／１０人中
△：やや差し込み難いい  ２〜４人／１０人中
×：差し込み難い  ０人／１０人中
【００５３】
３．抜け難さ試験
（１）下記で得た塩化ビニル樹脂組成物を用い、内径６ｍｍ、肉厚２ｍｍ（外径１０ｍｍ）、長さ５０ｍｍの略円筒形のジョイント管を、射出成型機を使用して作成した。
（２）次に、塩化ビニル樹脂組成物（平均重合度１３００のポリ塩化ビニル１００質量部、ジイソノニルシクロヘキサン−１，２−ジカルボキシレート５０質量部、及びカルシウム−亜鉛系の安定剤１質量部とを溶融混練して得たもの。）製の外径６ｍｍ、肉厚１ｍｍ、長さ１ｍのチューブを１本用意し、上記で得たジョイント管のジョイント部に、１０ｍｍ差し込んで接続した後にＪＩＳ
Ｋ ７１００：１９９９に準拠して温度８０±２℃、湿度７０±５％に調整した恒温恒湿槽「株式会社カトー製のＳＥ−４７ＣＩＡ（商品名)」にチューブを接続したジョイント管を入れ、７２時間放置し、さらに、恒温恒湿槽（温度２３±２℃、湿度５０±５％）に２４時間放置した後、チューブをジョイント管から引き抜く際の抜け難さを、試験者１０名中の、抜け難いと答えた人数の割合で評価した。
◎：非常に抜け難い  １０人／１０人中
○：抜け難い  ５〜７人／１０人中
△：やや抜け易い  ２〜４人／１０人中
×：抜け易い  ０人／１０人中
【００５４】
４．押出成形加工性：
４０ｍｍ単軸押出機に圧縮比（ＣＲ）２．７のスクリュウ、及び７ｍｍ外径、１ｍｍ厚のチューブ成形金型を装着した装置を使用し、スクリュウ回転数１５ｒ.ｐ.ｍ、金型出口樹脂温度１７０〜１８０℃、引落率（得られたチューブの厚みに対する金型の厚み寸法の割合として算出する。）１．３の条件で、チューブの押出成形加工を行った。以下の観点で押出成形性と成形品の外観を評価した。
（１）スパイダーマーク
○：成形品にスパイダーマークは認められない。
△：成形品に僅かにスパイダーマークが認められる。
×：成形品にスパイダーマークが明瞭に認められる。
（２）押出機の負荷変動・吐出ムラ
○：成形中に押出機の負荷変動がなく、偏肉の無く、成形条件通りの寸法の成形品が得られる。
△：成形中に吐出ムラ（サージング）が若干認められ、成形品には部分的に偏肉が発生する。
×：成形中に吐出ムラ（サージング）が顕著に認められ、成形品の偏肉が激しい。
（３）成形品（チューブ）の外観
〇：チューブ表面に肌荒れ等の外観不良が認められない。
△：チューブ表面に部分的に肌荒れ等の外観不良が認められる。
×：チューブ表面に顕著な肌荒れ等の外観不良が認められる
【００５５】
５．射出成型加工性：
型締め圧力８０トンの射出成型機に、肉厚１．５ｍｍ、円柱・Ｔ字形状のキャビティーを有する２点ゲートの金型を装着した装置を使用し、金型温度４０℃（温水加温）、シリンダー温度１７５〜１８５℃、射出時間１０〜１５秒の条件で、射出成型を行った。以下の観点で射出成型性と成形品を評価した。ここで下記落球試験は、ＪＩＳ
Ｋ５６００−５−３に従い測定した。コンクリートの床上に水平に設置した縦３００mm、横２００mm、厚さ３０ｍｍの鋼板台に、成形品にウエルドマークが認められる場合には、ウエルドマーク部分に鋼球が当たるように成形品をセットして、質量３００±０．５ｇ、直径２５．４ｍｍの鋼球を、高さ５０ｃｍから落下させて行った。なお成形品にウエルドマークが認められない場合には、パーティングラインに鋼球が当たるようにセットした。
（１）成形品
◎：成形品にウエルドマークは認められず、かつ落球試験にて成形品に割れが発生しない。
○：成形品にウエルドマークが僅かに認められるが、落球試験にて成形品に割れは発生しない。
△：成形品にウエルドマークが僅かに認められ、落球試験にて成形品に部分的に割れが発生する。
×：成形品にウエルドマークが明瞭に認められ、かつ落球試験にて成形品が割れる。
（２）ショートショット
○：ショートショットの発生は認められず、成形品のひけ等の不具合が無い。
△：ショートショットは認められないが、成形品にはひけの発生が僅かに認められる。
×：ショートショット、成形品のひけの何れも明瞭に認められる。
（３）成形品の変色、焼け
○：変色、焼けの何れも認められない。
△：焼けは認められないが、成形品（主に端部）の変色が僅かに認められる。
×：焼け、変色の何れも明瞭に認められる。
【００５６】
実施例１〜２１、比較例１〜６
表１〜４の何れか１に示す量（質量部）の成分を、二軸押出機を用いて１５０〜１７０℃で溶融混練して塩化ビニル樹脂組成物を製造した。得られた組成物について、上記試験１〜３、５を行った。結果を表１〜４の何れか１に示す。
【００５７】
実施例２２〜４３、比較例７〜１２
表５〜８の何れか１に示す量（質量部）の成分を、二軸押出機を用いて１５０〜１７０℃で溶融混練して塩化ビニル樹脂組成物を製造した。得られた組成物について、上記試験１〜４を行った。結果を表５〜８の何れか１に示す。
【００５８】
【表１】
2015089895.tif 000002
【００５９】
【表２】
2015089895.tif 000003
【００６０】
【表３】
2015089895.tif 000004
【００６１】
【表４】
2015089895.tif 000005
【００６２】
【表５】
2015089895.tif 000006
【００６３】
【表６】
2015089895.tif 000007
【００６４】
【表７】
2015089895.tif 000008
【００６５】
【表８】
2015089895.tif 000009
【００６６】
本発明の医療用塩化ビニル樹脂組成物は、医療用材料に要求される溶出性試験において問題がなく、射出成型性や押出成形性に優れている。またこれを成形してなる医療用ジョイント管は、シクロヘキサンジカルボキシレート系可塑剤を含む塩化ビニル樹脂組成物からなる医療用チューブの接続試験において差し込み易く、抜け難いという性能を発現している。一方、成分（ｃ）の配合量が規定よりも少ない比較例１は試験２、５（２）、５（３）に劣る。成分（ｃ）の配合量が規定よりも多い比較例２は試験２、３、５（１）〜（３）に劣る。成分（ｂ）の配合量が規定よりも少ない比較例３は試験２、５（２）、５（３）に劣る。成分（ｂ）の配合量が規定よりも多い比較例４は試験２、３、５（１）〜（３）に劣る。成分（ｃ）を使用していない比較例５、６は試験２、５（２）、５（３）に劣る。成分（ｃ）の配合量が規定よりも少ない比較例７、成分（ｃ）の配合量が規定よりも多い比較例８、成分（ｂ）の配合量が規定よりも少ない比較例９、成分（ｂ）の配合量が規定よりも多いは比較例１０、及び成分（ｃ）を使用していない比較例１１、１２は何れも、試験２、３、４（１）〜（３）に劣る。